Brevet FR2594121A1 — publié le 19870814

PROCEDE DE PREPARATION D'IMIDES HALOGENES, COMPOSITIONS LES CONTENANT ET LEUR APPLICATION COMME AGENTS D'IGNIFUGATION --- La présente invention concerne la synthèse de polyhalogé- noimides et, plus particulièrement, celle d'imides dérivés d'acides dicarboxyliques halogénés comme l'acide tétrabromophtalique. Les polyhalogénoimides, notamment les tétrabromophtalimides et bis(têtrabromophtalimides), sont des composés bien connus qui trouvent une application comme retardateurs de flamme dans de nombreu- ses matières inflammables, en particulier dans les matières plastiques (voir, par exemple, l'article de S.M. SPATZ et al intitulé "Some Nsubstituted tetrabromophtalimide fire-retardant additives" dans Industrial and Engineering Chemistry Product Research and Development, vol. 8, n 4 (1969) pages 397-398, ainsi que les brevets US 3 873 567 et FR 2 369 261 et les demandes JP 74-045062 et 75-064337). Cependant, les procédés de préparation décrits dans les références précitées donnent des rendements médiocres et fournissent des produits le plus souvent colorés en jaune ou qui se colorent lors de leur mise en oeuvre et confèrent ainsi aux matières plastiques (compounds ou objets moulés) une coloration rédhibitoire et inaccepta- ble dans bon nombre d'utilisations. D'autre part, ces produits contien- nent très souvent des matières qui sont volatiles aux températures de mise en oeuvre dans certains matériaux polymériques et entraînent la corrosion des moules. En outre, l'emploi pour leur préparation de solvants organiques (notamment xylène, toluene, alcool, acide acéti- que), sélectionnés le plus souvent en raison de leur aptitude à former avec l'eau des mélanges azéotropiques permettant d'entraîner l'eau de condensation produite par la réaction d'imidification ou à dissoudre l'anhydride d'acide dicarboxylique halogéné, nécessite des opérations coûteuses de séparation et de récupération de ces solvants, ainsi que des moyens de séchage adaptés à l'élimination des vapeurs de solvants organiques. Les inconvénients susmentionnés se rencontrent notamment dans le cas des polyhalogénoimides dérivés d'hydrazine et d'anhydrides d'acides dicarboxyliques halogénés. Il a maintenant été trouvé qu'il n'est pas indispensable d'utiliser un solvant organique pour dissoudre l'anhydride et/ou éliminer l'eau de condensation et qu'en opérant en milieu aqueux sous certaines conditions, on peut obtenir avec des rendements très élevés et sans problèmes de rejet d'effluents et d'environnement, des produits incolores ou très peu colorés qui, sans purification préalable, conviennent parfaitement à l'ignifugation des matières macromoléculaires, y compris celles dont la mise en oeuvre s'effectue à haute température, particulièrement au-dessus de 250 C. Le procédé selon l'invention qui consiste à condenser l'hydrazine avec un anhydride d'acide dicarboxylique halogéné, est caractérisé en ce que l'on effectue la réaction en milieu aqueux, à une température allant de 40 à 225 C, avec un rapport molaire anhydride/hydrazine sensiblement égal à 2. Parmi les anhydrides halogénés utilisables, on peut citer plus particulièrement: - les anhydrides d'acides dicarboxyliques aromatiques (benzène, naphtalène, anthracène), notamment ceux de formule générale: 0 X r m 9 IC x (I) / i'Il L x n dans laquelle X représente un atome de brome ou de chlore, m est un nombre entier allant de 2 à 4, n et p sont des nombres entiers allant de 0 à 2; - les anhydrides d'acides dicarboxyliques cycloaliphatiques, tels que l'acide hexabromo-1,4,5,6,7,7 bicyclo[2.2.1 heptène-5 dicar- boxylique-2,3 et son homologue chloré (acide chlorendique), correspon- dant à la formule: X O x ( 0l X O dans laquelle X a la même signification que ci-dessus. On utilise de préférence les anhydrides bromophtaliques, par exemple l'anhydride dibromo-3,4 (ou 3,6 ou 4,5) phtalique, l'anhydride tribromo-3,4,6 phtalique et plus particulièrement l'anhydride tétrabromophtalique. Conformément à la présente invention, on peut utiliser un seul anhydride ou un mélange de deux ou plusieurs anhydrides. Les anhydrides commerciaux contenant souvent une petite quantité d'acides minéraux peuvent être utilisés tels quels sans purification préalable. Il a en effet été constaté qu'on obtient des résultats particulière- ment bons lorsque la solution ou dispersion aqueuse d'anhydride mise en oeuvre est fortement acide (pH inférieur à 4). La quantité d'eau constituant le milieu réactionnel du procédé selon l'invention peut varier dans de larges limites, la seule condition étant qu'elle soit suffisante pour assurer la dispersion convenable des réactifs et permettre une bonne agitation. Cette condition est généralement réalisée en utilisant une quantité d'eau telle que la teneur en matières solides du milieu réactionnel soit comprise entre environ 5 et 75 % en poids, de préférence entre 20 et %. La réaction peut être effectuée sous pression atmosphérique à une température allant de 40 à 100 C ou, à condition d'opérer sous pression, à une température plus élevée pouvant aller jusqu'à 225 C. De préférence, on opère entre 100 et 225 C ce qui correspond à des pressions comprises entre 1 et 25 bars environ. L'hydrazine sous forme d'hydrate ou de sel d'hydrazinium (par exemple sulfate, hydrohalogénure, acetate) peut être utilisée telle quelle ou sous forme de solution aqueuse diluée. De préférence, on utilise l'hydrate d'hydrazine sous forme de solution aqueuse commerciale. Le procédé selon l'invention est avantageusement mis en oeuvre en introduisant progressivement l'hydrazine dans la solution ou dispersion d'anhydride halogéné préalablement chauffée et maintenue sous agitation. La durée de réaction peut varier dans de larges limites, mais est généralement comprise entre 1 et 20 heures. Apres refroidis- sement du milieu réactionnel, la suspension solide obtenue est filtrée et éventuellement lavée à l'eau jusqu'à neutralité, puis on séche le produit par les moyens de séchage classiques. Lorsque le procédé selon l'invention est réalisé à une température au moins égale à 140 C, le produit obtenu est généralement constitué par le bis-imide répondant à la structure générale suivante: 0 0 N Il C C (III) A N N A C C # il N 11 0 0 dans laquelle A représente le reste de l'anhydride halogéné mis en oeuvre. Aux températures plus basses, le produit obtenu contient, en plus du bisimide de formule (III), une proportion variable pouvant atteindre 80 % en poids d'un mélange sensiblement équimolaire de l'anhydride halogéné de départ et du N-amino-imide correspondant de structure générale: 0 Il C A | N - NH2 (IV) C i o A a la même signification que précédemment, ce N-amino-imide pouvant être sous forme de sel (sulfate, hydrohalogénure, acétate). La teneur du produit obtenu en bis-imide (III) est en général d'autant plus grande que la température réactionnelle est proche de 140 C. Qu'il s'agisse de bis-imides purs ou de mélanges bis-imide + N-aminoimide + anhydride, les produits obtenus conformément au procédé selon l'invention conviennent particulièrement bien comme retardateurs de flamme dans les matières plastiques de toute nature. Leur incorporation dans ces matières peut être effectuée par toute méthode connue à des doses allant de 5 à 40 % par rapport au poids de matière inflammable. Les exemples suivants, dans lesquels les parties et les pourcentages sont exprimés en poids, illustrent l'invention sans la limiter. EXEMPLE 1 Dans un réacteur en verre, muni d'un agitateur et d'un dispositif de reflux, on disperse dans 3000 parties d'eau distillée 1114 parties d'anhydride tétrabromophtalique commercial. Le pH de la suspension est de 2,2. Apres avoir porté cette suspension à 60 C, on ajoute progres- sivement en 20 à 30 minutes 60 parties d'hydrate d'hydrazine 100 %, puis on porte le mélange réactionnel à 100 C. Pendant les sept premiè- res heures de réaction à cette température, la dispersion est jaune. On ajoute ensuite 1600 parties d'eau distillée et maintient à 100 C pendant encore 7 heures. On obtient alors une suspension blanche à blancivoire qu'on refroidit et filtre sur b chner. Apres lavage à l'eau jusqu'à pH neutre et séchage sous vide à 110-120 C, on obtient avec un rendement supérieur à 96 % un produit blanc-ivoire dont l'analyse montre qu'il contient environ: % de N,N'-bis(tétrabromophtalimide) ,5 % de Namino-tétrabromophtalimide 29,5 % d'anhydride tétrabromophtalique. Ces pourcentages ont été déterminés par extractions succes- sives à l'aide de solvants spécifiques de l'anhydride tétrabromophta- lique et du N-amino-tétrabromophtalimide (respectivement le méthanol et le diméthylsulfoxyde), le N,N'-bis(tétrabromophtalimide) étant insoluble dans ces solvants. D'autres méthodes d'identification (analyses spectroscopiques RMN et IR, analyses thermiques ATD et ATG) ont également été utilisées pour identifier les différents composés. EXEMPLE 2 On opère comme à l'exemple 1, mais en ajoutant 2,5 parties d'acide sulfurique à 96 % à la suspension aqueuse d'anhydride tétrabro- mophtalique. Le pH est alors de 1,1. On obtient avec un rendement supérieur à 98 % un produit blanc-ivoire contenant environ: 29 % de N,N'-bis(tétrabromophtalimide) 259412 1 36 Z de N-amino-tétrabromophtalimide (en partie sous forme de sulfate) et 35 Z d'anhydride tétrabromophtalique. EXEMPLE 3 Dans un autoclave de un litre, muni d'un agitateur, on disperse 186 parties d'anhydride tétrabromophtalique commercial dans 600 parties d'eau distillée portée à 115 C à l'aide d'une enveloppe chauffante. Le pH de la suspension est de 2,2. Au moyen d'une pompe, on introduit progressivement dans la suspension 10 parties d'hydrate d'hydrazine 100 X diluées avec 100 parties d'eau distillée. En début d'introduction, la pression est d'environ 3 bars; en fin d'introduction, la pression est d'environ 5 bars et la température de 130 C. On maintient ces conditions (5 bars, 130 C) pendant environ 8 heures, puis on refroidit le mélange réactionnel par circulation d'eau froide et on filtre la suspension obtenue. Aprés lavage à l'eau jusqu'à pH neutre et séchage sous vide à 100-110 C, on obtient avec un rendement de 97 Z un produit blanc contenant environ: % de N,N'-bis(tétrabromophtalimide) 2,6 Z de N-amino-tétrabromophtalimide et 2,4 % d'anhydride tétrabromophtalique. EXEMPLE 4 Dans un autoclave de 6 litres équipé d'un agitateur et d'un moyen de chauffage (par exemple, double enveloppe), on disperse 1335 parties d'anhydride tétrabromophtalique commercial dans 4500 parties d'eau distillée. Le pH de la suspension est de 2,2. On porte cette suspension à 150 C, puis on y introduit progressivement 72 parties d'hydrate d'hydrazine diluées dans 125 parties d'eau distillée et on maintient ensuite la pression entre 5 et 6 bars pendant environ 5 heures. On refroidit ensuite le mélange réactionnel par circulation d'eau froide, puis on filtre la suspension. Apris lavage à l'eau jusqu'à pH neutre et séchage sous vide à 100-110 C, on obtient avec un rendement de 97 % un produit blanc constitué par le N,N'-bis- (tétrabromophtalimide) pratiquement pur. EXEMPLE 5 Dans le même appareillage qu'à l'exemple 1, on disperse dans 3000 parties d'eau distillée 890 parties d'anhydride chlorendique (anhydride de l'acide hexachloro-1,4,5,6,7,7 bicyclo [2.2.1] heptène- dicarboxylique-2,3), puis on porte le mélange à 60 C. Le pH de la suspension est d'environ 2. On ajoute ensuite progressivement (en 20 à 30 minutes) 60 parties d'hydrate d'hydrazine 100 %, puis on porte la suspension à C et maintient à cette température pendant environ 12 heures. Par distillation, on élimine une partie de l'eau du mélange réactionnel jusqu'à l'obtention d'une pâte humide qu'on essore, puis lave à l'eau froide jusqu'à neutralité et sèche à l'étuve sous vide à C pendant 8 heures. On obtient ainsi un produit blanc-ivoire contenant environ: % de N,N'bis(chlorendimide) % de N-amino-chlorendimide et 5 % d'anhydride chlorendique. EXEMPLE 6 Dans le même appareillage qu'à l'exemple 1, on disperse dans 10000 parties d'eau distillée 800 parties d'anhydride tétrachlo- rophtalique. La suspension dont le pH est d'environ 2 est ensuite portée à 90 C et on ajoute en environ 2 heures 70 parties d'hydrate d'hydra- zine 100 %. Apres environ 12 heures de réaction à 98 C, on refroidit, filtre la suspension et lave à l'eau jusqu'à pH neutre. Aprés séchage sous vide à l'étuve, on obtient avec un rendement supérieur à 96 % un produit blanc composé d'environ: 68 % de N,N'bis(tétrachlorophtalimide) 16 % de N-amino tétrachlorophtalimide et 16 % d'anhydride tétrachlorophtalique. EXEMPLE 7 Dans le même appareillage qu'à l'exemple 1, on disperse dans 4000 parties d'eau distillée 372 parties d'anhydride tétrachlorophta- lique et 603 parties d'anhydride tétrabromophtalique. La suspension ainsi obtenue (pH 2 environ) est ensuite portée à 90 C, puis on ajoute en 3 à 4 heures 65 parties d'hydrate d'hydrazine 100 % et laisse réagir pendant 12 heures à 98 C. Apres filtration, lavage à l'eau jusqu'à pH neutre et séchage sous vide à 110-120 C pendant 8 heures, on obtient avec un rendement supérieur à 96 % un produit blanc composé d'environ: - 50 Z d'un mélange de N,N'-bis (tétrachloro et bromophta- limides), - 25 % d'un mélange de N-amino têtrachlorophtalimide et de Namino tétrabromophtalimide, et - 25 % d'un mélange d'anhydrides tétrachloro et têtrabro- mophtaliques. EXEMPLE 8 Dans le même appareillage qu'à l'exemple 1, on disperse dans 500 parties d'eau distillée 153 parties d'anhydride hexabromo- 1,4,5,6,7,7 bicyclo [2.2.1] heptène-5 dicarboxylique-2,3, ci-aprés désigné "anhydride bromendique" et préparé à partir d'hexabromocyclo- pentadiène et d'anhydride maléique. Le pH de la suspension est d'envi- ron 2,3. On porte le mélange à 97 C, puis on ajoute progressivement (en 20 à 30 minutes) 6 parties d'hydrate d'hydrazine 100 % et main- tient ensuite à 100 C pendant environ 12 heures. On élimine une partie de l'eau par distillation jusqu'à l'obtention d'une pâte humide qu'on essore, puis lave à l'eau froide jusqu'à pH neutre et sèche à l'étuve sous vide à 100-110 C pendant 8 heures. On obtient ainsi un produit légèrement coloré composé d'envi- ron: % de N,N'-bis(bromendimide) 17,5 Z de N-amino bromendimide et 17,5 % d'anhydride bromendique. EXEMPLE 9 (comparatif) Dans le même appareillage qu'à l'exemple 1, on dissout à 66 C 619 parties d'anhydride tétrabromophtalique dans 1500 parties de méthanol. Après complète dissolution, on ajoute 34 parties d'hydrate d'hydrazine 100 Z, puis on maintient à 67 C pendant environ 8 heures. Apres refroidissement, filtration et lavage au méthanol, puis à l'eau, on obtient avec un rendement d'environ 75 % un produit jaune ne contenant pas d'anhydride tétrabromophtalique et constitué principalement par du N-amino tétrabromophtalimide avec un peu de N,N'-bis(tétrabromophtalimide) et d'autres produits non identifiés. EXEMPLE 10 (comparatif) Dans le même appareillage qu'à l'exemple 1, on introduit 619 parties d'anhydride tétrabromophtalique dans 750 parties de diméthyl- formamide et 1250 parties de xylène, puis on porte le mélange à 100 C. On obtient alors une solution jaune à laquelle on ajoute 34 parties d'hydrate d'hydrazine 100 Z. On porte ensuite à 138 C et maintient à cette température pendant environ 8 heures, tout en éliminant l'eau de formation par distillation azéotropique avec le xylène. Apres refroidissement, filtration, lavage à l'hexane et séchage sous vide, on obtient avec un rendement d'environ 78 % un produit jaune ne contenant pas d'anhydride tétrabromophtalique et constitué principalement par du N,N'-bis(tétrabromophtalimide), avec un peu de N-amino tétrabromophtalimide et d'autres produits non identifiés. EXEMPLE 11 L'efficacité des produits selon l'invention comme agents d'ignifugation des matières plastiques a été testée suivant le mode opératoire général suivant: A l'aide d'un mélangeur du type planétaire ou "tonneau", on mélange dans les proportions indiquées dans les tableaux suivants la résine sous forme de poudre ou de granulés avec l'ignifugeant à tester et les additifs éventuels (trioxyde d'antimoine, paraffine). Aprés homogénéisation, on extrude le mélange au moyen d'une extrudeuse appropriée (type double-vis, mono-vis ou "Buss") équipée ou non d'un moyen de dégazage, en opérant à la température d'extrusion indiquée par le fournisseur de résine et liée à la température du fusion du polymère. Le compound obtenu, éventuellement granulé, est ensuite transformé en éprouvettes de mesure au moyen d'une presse à injecter opérant aux températures convenables. Ces éprouvettes sont ensuite soumises aux tests normalisés de résistance au feu UL94 en 3,2 mm et 1,6 mm (Norme NF T51072) et d'indice d'oxygène IO % (Norme NF T51071). Le tableau A résume les résultats obtenus dans le cas du polybutylène téréphtalate (TMNO-ORGATER, granulés commercialisés par la Demanderesse). Le tableau B rassemble les résultats obtenus avec le produit de l'exemple 1 et d'autres résines, à savoir: - Polypropylène (PK-1060 P commercialisé par la Société HOECHST sous forme de poudre), - Polyamide 12 (AMNO-RILSAN commercialisé par la Demande- resse sous forme de granulés), - Résine ABS (UGIKRAL SF commercialisé par la Société CdF-Chimie sous forme de poudre). o' 4, t/i VI y nva'igvi Il 1TOAT$ o$TOAT ST1F2 aunme aunte zue-q auelq zuemaag[l auelq -zueLq zuelq: aano1do ap.inanoD L'TE 1'0ú 9'LZ L'8Z I'SZ ú'1ú 9Zú ZZ Z QI - OA OA OA ZA ZA OA OA DR 6'- - : sisal sap s4ezinsgà 0ú 0ú 09 09 09 09 1 0 - IZI IZI úZ úfZ ctZ 9fZ 09 0 auTomT$ue,p apXxosIa - 06Z 06Z L9i ú 80ú 885 9ZI 0 -uea2nlTu2I - 6 I 65 I 06Zú Z0iK 69tú 091ú 06L 0001 aiLVfgQO-ONNI auTsax - : ( spTod ua saTiaed) uoTisodmoD ===== = ===== --==-=s=x I======= ===========-:===:==========.-==à=_============= ========= 01 6 ú 9 I 0uveNOu adumaxe,l ap lUeaen$Tu2I (sJexedu oa) Ua.N SS IIIA IIA IA A AI III Il I TABLEAU B _________ Ln ru Composition (parties en poids) Résultats des tests Couleur de RESIOE Résine Ignifugeant Trioxide UL94 10 % 1' éprouvette de l'exemple 1 d'antinmine t==S=S X "w3s =^ Ss." " SxS["" s= OSt " S u81 *W=sa=S=u",1 n, s8== b_ PK 1060 P 1000 (témoin) 0 0 NC 18 blanc "n 522 359 119 VO 25 blanc-ivoire AMNO-RILSAN 1000 (témoin) O O V2 22 légèrement Jaune (en 3,2 mm) tg 877 96 26 VO 29,4 jaune pâle ==aa=m===a=s^=u===s= t =======:== =t=f==ls =3=S==s2= S==s 3> 1 n5=5|^====S UGIKRAL SF 1000 (témoin) 0 0 NC 18 beige 766 150 50 VO 25,6 beige clair (en 3,2 mm) REVENDICATIONS 1. Procédé de préparation d'imides halogénés par condensation d'hydrazine et d'anhydride d'acide dicarboxylique halogéné, caracté- risé en ce que la réaction est effectuée en milieu aqueux, à une température allant de 40 à 225 C, avec un rapport molaire anhydride/ hydrazine sensiblement égal à 2. 2. Procédé selon la revendication 1, dans lequel on opère sous pression à une température d'au moins 140 C. 3. Procédé selon la revendication 1 ou 2, dans lequel on part d'une solution ou dispersion aqueuse d'anhydride ayant un pH inférieur à 4. 4. Procédé selon l'une des revendications 1 à 3, dans lequel on utilise un anhydride de formule: X O OU /0 C ili 0 o X représente un atome de brome allant de 2 à 4, n et p sont des un mélange de tels anhydrides. ou de chlore, m est un nombre entier nombres entiers allant de O à 2, ou 5. Procédé selon la revendication 4, dans lequel on utilise l'anhydride tétrabromophtalique, l'anhydride tétrachlorophtalique, l'anhydride chlorendique, l'anhydride bromendique ou en mélange de ces anhydrides. 6. Procédé selon l'une des revendications 1 à 5, dans lequel l'hydrazine est utilisée sous forme d'hydrate ou de sel d'hydrazinium. 7. Compositions ignifugeantes à base de bis-imide d'acide dicarboxylique halogéné, caractérisées en ce qu'elles contiennent également jusqu'à 80 Z en poids d'un mélange sensiblement équimolaire du N-amino-imide et de l'anhydride dudit acide dicarboxylique. 8. Compositions selon la revendication 7, constituées par du N,N'bis(tétrabromophtalimide), du N-amino tétrabromophtalimide et de l'anhydride tétrabromophtalique. 9. Application des produits obtenus selon le procédé de l'une des revendications 1 à 6 ou des compositions selon la revendication 7 ou 8, à l'ignifugation des matières plastiques. 10. Matières plastiques ignifugées au moyen d'un produit obtenu selon le procédé de l'une des revendications 1 à 6 ou d'une composi- tion selon la revendication 7 ou 8.